АДГЕЗИЯ КРАСОЧНОГО СЛОЯ С ПОМОЩЬЮ ПОЛИВИНИЛАМИНОВ В КИСЛОТНЫХ ВОДНЫХ АНТИКОРРОЗИОННЫХ СРЕДСТВАХ, СОДЕРЖАЩИХ ПОЛИМЕРЫ

1. Не содержащее хрома, отверждаемое антикоррозионное средство для грунтовочного покрытия металлических окрашиваемых поверхностей, которое имеет значение рН в области от 1 до 3, содержащее воду и
a) фторсодержащие комплексные ионы титана и/или циркония,
b) по меньшей мере один антикоррозионный пигмент,
c) по меньшей мере один органический полимер или сополимер, водорастворимый или диспергируемый в воде в названной области рН, который как таковой в водном растворе при концентрации 50 вес.% имеет значение рН в области от 1 до 3,
отличающееся тем, что средство дополнительно содержит
d) по меньшей мере один поливиниламин с молекулярной массой более 100000 г/моль, но не более 1000000 г/моль, причем степень ацилирования поливиниламинов составляет не менее 80%.
2. Средство по п.1, отличающееся тем, что аминогруппы в поливиниламинах компонента d) являются формилированными.
3. Средство по п.2, отличающееся тем, что молекулярная масса поливиниламинов компонента d) составляет не более 500000 г/моль.
4. Средство по одному или более из предшествующих пунктов, отличающееся тем, что степень ацилирования поливиниламинов компонента d) составляет не менее 90%.
5. Средство по п.1, отличающееся тем, что водорастворимые или диспергируемые в воде органические полимеры или сополимеры компонента с) синтезированы из одного или более мономеров из акриловой кислоты, метакриловой кислоты, сложного эфира акриловой кислоты и сложного эфира метакриловой кислоты, и имеют по меньшей мере один тип функциональных групп, выбранных из эпоксидных, силановых, гидроксильных, карбоксильных, фосфорнокислотных групп и фрагментов сложных эфиров фосфорной кислоты.
6. Средство по п.5, отличающееся тем, что водорастворимые или диспергируемые в воде органические полимеры или сополимеры компонента с) содержат по меньшей мере один мономер, выбранный из сложного эфира акриловой кислоты и сложного эфира метакриловой кислоты.
7. Средство по одному или обоим из предшествующих пп.5 и 6, отличающееся тем, что содержание мономеров, которые несут фосфорнокислотные группы или фрагменты сложных эфиров фосфорной кислоты, в полимере или сополимерах компонента с) варьирует в области от 0,5 до 4, предпочтительно в области от 1 до 2 мол.%.
8. Средство по п.1, отличающееся тем, что оно в готовом к применению состоянии включает компоненты со следующими уровнями содержания в весовых процентах, в расчете на все антикоррозионное средство:
вода: от 25 до 69,6 вес.%,
a) фторсодержащие комплексные ионы титана и/или циркония, в расчете на гексафтортитановую или, соответственно, гексафторциркониевую кислоту: в целом от 0,3 до 3 вес.%, предпочтительно от 0,5 до 2 вес.%,
b) антикоррозионный (-ные) пигмент (-ты): в целом от 5 до 25 вес.%, предпочтительно в целом от 10 до 20 вес.%,
c) органический полимер, водорастворимый или диспергируемый в воде в названной области значений рН, который как таковой в водном растворе при содержании 50 вес.% имеет значение рН в области от 1 до 3: от 25 до 50 вес.%, предпочтительно от 30 до 40 вес.%,
d) ацилированные поливиниламины: в целом от 0,1 до 5 вес.%, предпочтительно от 0,5 до 2 вес.%,
e) фосфатные ионы, в расчете на фосфорную кислоту: от 0 до 5 вес.%, предпочтительно от 0,5 до 4 вес.%,
f) ионы марганца и/или магния: в целом от 0 до 2 вес.%, предпочтительно от 0,1 до 1 вес.%,
g) органическое(-кие) соединение(-ния), способное(-ные) образовывать хелатные комплексы: в целом от 0 до 5 вес.%, предпочтительно от 0,5 до 3 вес.%,
h) молибдатные и/или вольфраматные ионы, в расчете на аммониевую соль: в целом от 0 до 1 вес.%, предпочтительно от 0,05 до 0,5 вес.%,
i) катионы, выбранные из ионов цинка, кобальта, никеля, ванадия и железа: в целом от 0 до 1 вес.%, предпочтительно от 0,1 до 0,5 вес.%,
j) восстановитель, выбранный из ионов железа(II) и гидроксиламина, солей гидроксиламмония или соединений, отщепляющих гидроксиламин: в целом от 0 до 0,1 вес.%, предпочтительно от 0,005 до 0,05 вес.%.
9. Средство по п.1, отличающееся тем, что оно содержит не более 5 вес.%, предпочтительно не более 2 вес.%, и в особенности не более 0,5 вес.% органических соединений, которые при атмосферном давлении имеют температуру кипения не выше 150°С.
10. Способ нанесения покрытия на металлическую ленту, отличающийся тем, что антикоррозионное средство по одному или более из пп.1-9 приводят в контакт с обезжиренной и очищенной металлической лентой, чтобы после отверждения антикоррозионного средства на металлической ленте толщина слоя варьировала в области от 0,5 до 10 мкм, предпочтительно от 1 до 5 мкм.
11. Способ по п.10, отличающийся тем, что после отверждения антикоррозионного средства наносят и отверждают дополнительное покровное средство, содержащее систему органического связующего средства на основе полиуретановых смол и/или на основе изоцианатов и диолов или полиолов.
12. Способ по одному или обоим из пп.10 и 11, отличающийся тем, что металлическую ленту выбирают среди лент из цинка или цинковых сплавов, железа или сплавов железа, алюминия или сплавов алюминия, а также из стальных лент, которые покрыты цинком или цинковыми сплавами, или алюминием или сплавами алюминия.
13. Покрытая металлическая лента или отделенный от нее металлический лист, который при необходимости может быть подвергнут формованию, отличающиеся тем, что они имеют покрытие, которое получено по одному или более из пп.10-12.